(57)【要約】【課題】土木工事で標準的に用いられる普通コンクリートにおいて、少ない単位セメント量のままブリーディングを抑制し、スランプ保持性を高め、かつ比較的コストの低い減水剤、およびそれを用いてなる水硬性組成物用添加剤を提供すること。【解決手段】ＪＩＳ Ａ ６２０４により評価される減水率が１８％未満である減水剤と、多糖誘導体とを含有することを特徴とする、水硬性組成物用添加剤。また、上記水硬性組成物用添加剤と、セメントと、水と、粗骨材と、細骨材とを含有することを特徴とする、水硬性組成物。このような水硬性組成物を用いてなるレディミクストコンクリートは、ＪＩＳ  Ａ  ５３０８で規定された普通コンクリートとしての粗骨材寸法とスランプと呼び強度との関係を満たす。【選択図】なし【特許請求の範囲】
【請求項１】
ＪＩＳ Ａ ６２０４により評価される減水率が１８％未満である減水剤と、多糖誘導体とを含有することを特徴とする、水硬性組成物用添加剤。
【請求項２】
請求項１記載の水硬性組成物用添加剤と、セメントと、水と、粗骨材と、細骨材とを含有することを特徴とする、水硬性組成物。
【請求項３】
水／セメント比５５〜６０％（重量比）において、ＪＩＳ Ａ １１０１によって測定評価されるスランプが２１ｃｍ以下であることを特徴とする、請求項２記載の水硬性組成物。
【請求項４】
請求項２または３記載の水硬性組成物を用いてなる、ＪＩＳ  Ａ  ５３０８で規定された普通コンクリートとしての粗骨材寸法とスランプと呼び強度との関係を満たすことを特徴とする、レディミクストコンクリート。
【請求項５】
セメントと、水と、粗骨材と、細骨材とを含有する、スランプ５〜１５ｃｍ、かつ水／セメント比５５〜６０％（重量比）の配合設計を行った材に対し、請求項１記載の添加剤を添加してなることを特徴とする、レディミクストコンクリートの製造方法。
【発明の詳細な説明】
【技術分野】
【０００１】
本発明は、減水剤を含有する水硬性組成物用添加剤、およびそれを用いてなるコンクリートをはじめとした水硬性組成物に関する。
【背景技術】
【０００２】
土木工事で標準的に用いられる普通コンクリートは、たとえば水／セメント比が約５５％（重量比。特段の記載がない限り以下同じ）、スランプ値が約８ｃｍで、単位セメント量が約３００ｋｇ／ｍ3と少ない。そのため、ブリーディングが多い、スランプロスが大きいなどの課題がある。
【０００３】
昨今では、鉄筋が高密度に配置される部材も多く、高スランプのコンクリートを用いる必要性も高まっている。高スランプのコンクリートを作成するためには、単位水量および単位セメント量を増大させる必要があり、材料コストの増大や、硬化後の収縮ひび割れが生じる危険性が高まる。
【０００４】
また、ブリーディングの低減、圧送性の改善、およびスランプロスの低下を実現するためにも、単位セメント量を増大させる必要があり、上記と同様の課題が生じる。
【０００５】
一方で、流動性を著しく高めた高流動コンクリートや中流動コンクリートも汎用化されてはいるが、コスト増大や硬化後の収縮ひび割れ等の問題は同様に生じる。
【先行技術文献】
【特許文献】
【０００６】
【特許文献１】特開平１１−１３５５号公報
【発明の概要】
【発明が解決しようとする課題】
【０００７】
流動性を高める方法としては、高性能減水剤を用いる方法もあるが、単に減水率の高い混和剤を用いても、材料分離抵抗性が低下するため、ブリーディングの増大等が生じてしまう。また、材料単価も高いという課題がある。
【０００８】
ここで、引用文献１には、高い減水率を有する高性能減水剤を含有する水硬性組成物用添加剤（混和剤）が開示されている。
【０００９】
しかしながら、前述した通り、このような高性能減水剤は材料コストが高いことにくわえ、土木工事で標準的に用いられる普通コンクリートに対しては減水性能が高すぎるという課題があった。
【００１０】
本発明は、このような事情に鑑みてなされたもので、標準的に用いられる普通コンクリートにおいて使用でき、少ない単位セメント量のままブリーディングを抑制し、スランプロスが少なく、かつ比較的コストの低い減水剤、およびそれを用いてなる水硬性組成物用添加剤を提供することを目的とする。
【課題を解決するための手段】
【００１１】
本発明者は、前述の目的を達成するため、鋭意検討の結果、減水率が１８％未満である減水剤と、多糖誘導体とを含有する水硬性組成物用添加剤を用いることにより、普通コンクリートにおいても、少ない単位セメント量のまま上記効果を発揮することができ、かつ高性能減水剤と比較してコストを抑えることにも成功した。
【００１２】
すなわち本発明は、ＪＩＳ Ａ ６２０４により評価される減水率が１８％未満である減水剤と、多糖誘導体とを含有することを特徴とする、水硬性組成物用添加剤に関する。
【００１３】
また本発明は、水硬性組成物用添加剤と、セメントと、水と、粗骨材と、細骨材とを含有することを特徴とする、水硬性組成物に関し、かかる水硬性組成物は、水／セメント比５５〜６０％であるとき、ＪＩＳ Ａ １１０１によって測定評価されるスランプが２１ｃｍ以下の条件を満たす普通コンクリートとして好適に用いられる。
【００１４】
さらに本発明は、上記水硬性組成物を用いてなる、ＪＩＳ  Ａ  ５３０８で規定された普通コンクリートとしての粗骨材寸法とスランプと呼び強度との関係を満たすことを特徴とする、レディミクストコンクリートに関する。
【００１５】
なお、これらのＪＩＳ条件は、規格改正にかかわらず、本願出願時の規格を基準とするものとする。
【００１６】
くわえて本発明は、スランプ５〜１５ｃｍ、かつ水／セメント比５５〜６０％（重量比）の配合設計を行った材に対し、上記添加剤を添加してなることを特徴とする、レディミクストコンクリートの製造方法に関する。
【発明の効果】
【００１７】
本発明によれば、コストの高い高流動コンクリートではない普通コンクリートにおいても、少ない単位セメント量のままブリーディングを抑制し、スランプロスを減少させることが可能となった。また、コスト面においても優れるものである。
【発明を実施するための形態】
【００１８】
以下、本発明の形態について説明するが、本発明の範囲は、実施例を含めた当該記載に限定されるものではない。
【００１９】
＜減水剤＞
まず、減水剤について説明する。減水剤は、セメント粒子を分散させ、凝集を防ぐ役割を果たす。
【００２０】
（減水率）
本発明において用いられる減水剤の減水率は、１８％未満である。なお、本発明における上記減水率は、ＪＩＳ Ａ ６２０４によって測定評価されるものである。減水率が１８％未満である減水剤を用いることによって、一般コンクリートにおいても、少ない単位セメント量であるにもかかわらずスランプの大きいコンクリートを作製することが可能である。
【００２１】
減水率が１８％以上の減水剤では、普通コンクリートに用いた場合に、スランプの大きいコンクリートは製造できるが、ブリーディングの防止やスランプロスを抑えるといった本発明所期の効果をじゅうぶんに発揮することができない。
【００２２】
なお、減水率の下限については特に限定されるものではないが、取扱いの容易さや経済的観点から、１２％以上のものが通常用いられる。
【００２３】
本発明において用いられる減水剤の組成としては、減水率１８％未満を満たす限り、特に限定されるものではないが、たとえば、ナフタレン、メラミン、フェノール、尿素およびアニリンの何れかのメチロール化物およびスルホン化物の群から選ばれる１種又は２種以上の化合物のホルムアルデヒド縮合物が挙げられる。さらにまた他の例として、エチレン系不飽和モノカルボン酸、そのアルキレンオキシド付加物又はその誘導体、並びにエチレン系不飽和ジカルボン酸、そのアルキレンオキシド付加物又はその誘導体からなる群より選ばれる１種又は２種以上を含有する単量体を重合して得られる重合体又は共重合体が挙げられる。これらは単独で用いても併用しても良い。
【００２４】
さらに、本発明において用いられる減水剤としては、下記一般式（１）で表される単量体と、下記一般式（２）及び（３）で表される化合物の中から選ばれる一種以上を含有する単量体とを重合して得られる、オキシアルキレン基を有する水溶性ビニル共重合体が特に好ましく用いられる。
【００２５】
【化１】
2019001688.tif 000002
【００２６】
［式中、Ｒ1，Ｒ2：水素原子又はメチル基
ｍ１：０〜２の数
ＡＯ：炭素数２〜３のオキシアルキレン基
ｎ：２〜３００の数
Ｘ：水素原子又は炭素数１〜３のアルキル基
を表す。］
【００２７】
2019001688.tif 000003
【００２８】
［式中、Ｒ3，Ｒ4，Ｒ5：水素原子、メチル基又は（ＣＨ2）m2ＣＯＯＭ2
Ｒ6：水素原子又はメチル基
Ｍ１，Ｍ２，Ｙ：水素原子、アルカリ金属、アルカリ土類金属、アンモニウム、アルキルアンモニウム又は置換アルキルアンモニウム
ｍ２：０〜２の数
を表す。］
【００２９】
上記の好ましい減水剤として用いられる共重合体において、上記一般式（１）で表される単量体としては、メトキシポリエチレングリコール、メトキシポリエチレンポリプロピレングリコール、エトキシポリエチレングリコール、エトキシポリエチレンポリプロピレングリコール、プロポキシポリエチレングリコールおよびプロポキシポリエチレンポリプロピレングリコール等の片末端アルキル封鎖ポリアルキレングリコールとアクリル酸、メタクリル酸又は脂肪酸の脱水素（酸化）反応物とのエステル化物や、アクリル酸、メタクリル酸又は脂肪酸の脱水素（酸化）反応物へのエチレンオキサイド、プロピレンオキサイド付加物が用いられる。またポリアルキレングリコールのモノマーの繰り返し単位としては、エチレンオキサイド単独、プロピレンオキサイド単独、エチレンオキサイドとプロピレンオキサイドのランダム、ブロック、交互付加の何れでも用いることができる。ポリアルキレングリコールのモノマーの繰り返し単位の付加モル数が、１１０〜３００であると、硬化遅延の短縮、高流動性、高充填性、高分離低減性の面で特に好ましい。
【００３０】
上記一般式（２）で表される化合物としては、不飽和モノカルボン酸系単量体として、アクリル酸、メタクリル酸、クロトン酸、又はこれらのアルカリ金属塩、アルカリ土類金属塩、アンモニウム塩、アミン塩、置換アミン塩が挙げられる。また、不飽和ジカルボン酸系単量体として、無水マレイン酸、マレイン酸、無水イタコン酸、イタコン酸、無水シトラコン酸、シトラコン酸、フマル酸、又はこれらのアルカリ金属塩、アルカリ土類金属塩、アンモニウム塩、アミン塩、置換アミン塩が挙げられる。
【００３１】
また、上記一般式（３）で表される化合物としては、アリルスルホン酸、メタリルスルホン酸、又はこれらのアルカリ金属塩、アルカリ土類金属塩、アンモニウム塩、アミン塩、置換アミン塩が挙げられる。
【００３２】
本発明において用いられる減水剤は、各種分散剤を含有させることができる。前記分散剤としても、減水率１８％未満を満たす限り、特に限定されるものではないが、たとえば、リグニンスルホン酸またはその塩、オキシカルボン酸またはその塩、およびポリアルキル無水カルボン酸またはその塩などが挙げられ、これらは単独で用いても併用しても良い。なお、減水率は、当業者が前記縮合物、（共）重合体、および分散剤の組成、比率などを選択することによって適宜調節することが可能である。
【００３３】
これらは予め混合しておいても良く、また、一方を水硬性粉体または水硬性組成物に配合した後に、あるいは一方を水硬性粉体または水硬性組成物に配合して練っておいてから他方を配合しても良い。
【００３４】
本発明における減水剤の添加量は、所望とする流動性に応じて適宜決定することができるが、一般に水硬性粉体に対して０．１〜５重量％、好ましくは０．５〜３重量％である。
【００３５】
なお、本発明において、水硬性粉体とは、水和反応により硬化する物性を有する粉体のことであり、セメント、石膏などが挙げられる。好ましくはセメントであり、またこれらに高炉スラグ、フライアッシュ、シリカヒューム等が添加されたものでもよい。なお、後述する通り、これらの粉体に骨材として砂、砂及び砂利が添加されて最終的に得られる水硬性組成物が、一般にそれぞれモルタル、コンクリートなどと呼ばれている。
【００３６】
＜多糖誘導体＞
次に、本発明における多糖誘導体は、増粘剤として用いられる。このような多糖誘導体としても、特に限定されるものではないが、一例としては、多糖類又はそのアルキル化若しくはヒドロキシアルキル化誘導体の一部又は全部の水酸基の水素原子が、疎水性置換基（Ａ）及びイオン性親水性置換基（Ｂ）で置換されてなるものが挙げられる。
【００３７】
この場合、疎水性置換基（Ａ）は、炭素数８〜４０の炭化水素鎖を部分構造として有するが、これはより具体的には、炭素数８〜４０、好ましくは１２〜３６、より好ましくは１６〜２４の直鎖又は分岐のアルキル基を有するアルキルグリセリルエーテル基、又は同様な炭素数の直鎖又は分岐のアルケニル基を有するアルケニルグリセリルエーテル基、又はヒドロキシル基が置換していてもよく、オキシカルボニル基が挿入されていてもよい炭素数８〜４０、好ましくは１２〜３６、より好ましくは１６〜２４の直鎖又は分岐のアルキル基、アルケニル基又はアシル基などである。製造上の容易性その他の観点から、好ましくはアルキルグリセリルエーテル基、長鎖アルキル基、２−ヒドロキシ長鎖アルキル基であり、特にアルキルグリセリルエーテル基が好ましい。ここでアルキルグリセリルエーテル基とは、アルキルグリセリルエーテルの水酸基を１個除いた残余の部分の構造をいうものである。アルキルグリセリルエーテル基としてより具体的には、２−ヒドロキシ−３−アルコキシプロピル基、２−アルコキシ−１−（ヒドロキシメチル）エチル基、２−ヒドロキシ−３−アルケニルオキシプロピル基、２−アルケニルオキシ−１−（ヒドロキシメチル）エチル基が挙げられる。これらの疎水性置換基（Ａ）は多糖分子に結合しているヒドロキシエチル基やヒドロキシプロピル基の水酸基の水素原子と置換していてもよい。
【００３８】
イオン性親水性置換基（Ｂ）は、スルホン酸基、カルボキシル基、リン酸基、及び硫酸エステル基からなる群から選ばれる１種以上の基を部分構造として含有する置換基であり、これらは塩を形成していてもよい。具体的には、ヒドロキシル基が置換していてもよい炭素数１〜５のスルホアルキル基又はその塩、カルボキシアルキル基又はその塩、リン酸アルキル基又はその塩、硫酸エステルアルキル基又はその塩等が挙げられる。好ましくは、ヒドロキシル基が置換していてもよい炭素数１〜５のスルホアルキル基である。より具体的には、２−スルホエチル基、３−スルホプロピル基、３−スルホ−２−ヒドロキシプロピル基、２−スルホ−１−（ヒドロキシメチル）エチル基などが挙げられ、その全てあるいは一部がＮａ、Ｋ等のアルカリ金属、Ｃａ、Ｍｇ等のアルカリ土類金属類、アミン類などの有機カチオン基、アンモニウムイオンなどとの塩になっていてもよい。
【００３９】
本発明に係るこれらの多糖誘導体は、疎水性置換基（Ａ）とイオン性親水性置換基（Ｂ）による置換の度合いにより、混練水への溶解性や増粘性が変化する。即ち、疎水性置換基（Ａ）とイオン性親水性置換基（Ｂ）の置換度を好ましい範囲のものとすることにより、混練水への適度な溶解性や増粘性を得ることができ、従って水硬性組成物に対し、優れた分離抵抗性と共に、優れた流動性を与えることができる。こうした観点から、疎水性置換基（Ａ）による置換度は、構成単糖残基１単位あたり０．０００１〜１であり、０．０００５〜０．０１がより好ましい。またイオン性極性置換基（Ｂ）による置換度は、構成単糖残基１単位あたり０．００１〜２であり、０．０１〜１がより好ましい。特に好ましい置換度は、疎水性置換基（Ａ）が０．０００７〜０．００５であり、イオン性親水性置換基（Ｂ）が０．０２〜０．１５である。
【００４０】
本発明において多糖類としてはセルロース；スターチ；コンニャクマンナン、トロロアオイ粘着物等の根茎多糖類；アラビアガム、トラガカントガム、カラヤガム等の樹液多糖類；ローカストビーンガム、グアーガム、タマリンドガム等の種子多糖類；寒天、カラギーナン、アルギン等の海草多糖類；キチン、キトサンヘパリン、コンドロイチン硫酸等の動物性多糖類；デキストラン、キサンタンガム等の微生物多糖類が挙げられる。また、イオン性基が置換したものとしてカルボキシメチルセルロース、硫酸セルロース、リン酸セルロース、亜リン酸セルロース等のアニオン性基置換体が挙げられる。多糖類のアルキル化もしくはヒドロキシアルキル化誘導体としては、ヒドロキシエチルセルロース、ヒドロキシエチルグアーガム、ヒドロキシエチルスターチ、メチルセルロース、メチルグアーガム、メチルスターチ、エチルセルロース、エチルグアーガム、エチルスターチ、ヒドロキシプロピルセルロース、ヒドロキシプロピルグアーガム、ヒドロキシプロピルスターチ、ヒドロキシエチルメチルセルロース、ヒドロキシエチルメチルグアーガム、ヒドロキシエチルメチルスターチ、ヒドロキシプロピルメチルセルロース、ヒドロキシプロピルメチルグアーガム、ヒドロキシプロピルメチルスターチ等が挙げられ、なかでもセルロース、ヒドロキシエチルセルロース、メチルセルロース、エチルセルロース、ヒドロキシプロピルセルロース等セルロース及びその誘導体が好ましい。また、これらの多糖類のメチル基、エチル基、ヒドロキシエチル基、ヒドロキシプロピル基等の置換基は、単一の置換基で置換されたものでもよいし、複数の置換基で置換されたものでもよく、その構成単糖残基当たりの置換度は０．１〜５、特に０．５〜３が好ましい。また置換基がアルキレンオキシ基の場合には、置換度、即ちその構成単糖残基当たりの付加モル数は、０．１〜１０、特に０．５〜５が好ましい。また、これらの多糖類又はその誘導体の重量平均分子量は１万〜１０００万であり、特に１０万〜５００万の範囲のものが好ましい。
【００４１】
本発明の置換された多糖誘導体は、多糖類又はそのアルキル化若しくはヒドロキシアルキル化誘導体の水酸基の水素原子を部分的に疎水化（疎水性置換基（Ａ）の導入）又は親水化（イオン性親水性置換基（Ｂ）の導入）した後、残りの水酸基の一部又は全部の水素をそれぞれ親水化又は疎水化することにより、又は疎水化及び親水化を同時に行うことにより得られる。
【００４２】
置換基の導入は、一例として次のようにして行うことができる。すなわち、多糖類又はその誘導体を、アルカリの存在下で、アルキル炭素数が８〜４０のアルキル又はアルケニルグリシジルエーテル、炭素数が８〜４０の直鎖又は分岐の飽和又は不飽和アルキルのエポキシド、ハライド、ハロヒドリン、アシルハライド、或いは炭素数が８〜４０のアシル基を有するエステル又はカルボン酸無水物と反応させることにより疎水性置換基（Ａ）を導入し、更にアルカリの存在下でビニルスルホン酸またはヒドロキシル基が置換していてもよい炭素数１〜５のハロアルカンスルホン酸、ハロカルボン酸、ハロリン酸エステル、ハロ硫酸エステル又はそれらの塩などと反応させることにより行うことができる。
【００４３】
本発明における多糖誘導体の添加量は、目的とする増粘の程度に応じ適宜決めればよいが、例えば水硬性組成物を製造する際に必要な水硬性粉体量に対して０．０００１〜３重量％、好ましくは０．００１〜０．５重量％、特に好ましくは０．０１〜０．１重量％が適している。
【００４４】
＜コンクリート＞
本発明のコンクリートは、上記水硬性組成物用添加剤と、セメントと、水と、粗骨材と、細骨材とを混ぜ合わせて硬化してなるものである。
【００４５】
本発明において用いられるセメントの種類については、水硬性のセメントであれば特に制限はない。セメントと水との比率についても、当業者が条件に応じて適宜選択することができるが、背景技術の項で述べた通り、普通コンクリートの一例としては、水／セメント比５５％程度として用いられる。
【００４６】
骨材としては、砂や砂利が挙げられ、陸、山、海、川で適宜採集されたものを用いてよいし、人工のものでも差支えない。ここで、前記骨材は、当業者の定義のひとつとしては、粒子径（５ｍｍふるいを通るか否か）によって、粗骨材と細骨材とに分類される。
【００４７】
本発明の水硬性組成物用添加剤は、上述した通り、普通コンクリートにおいて、スランプロスが小さく、かつブリーディングを防ぐことができる目的で好適に用いられる。ここでは、水／セメント比５５〜６０％において、ＪＩＳ Ａ １１０１によって測定評価されるコンクリートのスランプが２１ｃｍ以下を満たすコンクリートを、その一例とする
【００４８】
普通コンクリートとしては、ＪＩＳ  Ａ  ５３０８で規定された普通コンクリートとしての粗骨材寸法とスランプと呼び強度との関係を満たすことをその定義とする。なお、これらのＪＩＳ条件は、規格改正にかかわらず、本願出願時の規格を基準とするものとする。
【００４９】
すなわち、その粗骨材寸法とスランプと呼び強度との関係は、表１で示すようなものである。ＪＩＳマーク表示認証の製品を製造する工場が、表１「○」の規格品を出荷する場合に限って、レディミクストコンクリート納入書にＪＩＳマークを付して出荷することができる。
【００５０】
ここで、呼び強度とは、呼び強度に単位（Ｎ／ｍｍ2）をつけた強度値を意味する。
【００５１】
【表１】
2019001688.tif 000004
【００５２】
また、実施例で後述するように、スランプ５〜１５ｃｍ、かつ水／セメント比５５〜６０％（重量比）の配合設計を行った材に対し、本発明にかかる添加剤を添加することにより、普通コンクリートにおいても、少ない単位セメント量のままブリーディングを抑制し、スランプロスを減少させることのできるレディミクストコンクリートを製造することが可能である。
【実施例】
【００５３】
次に、実施例により本発明を説明するが、本発明の範囲はこれらの実施例に限定されるものではない。
【００５４】
表２で示すような組成で、水硬性組成物用添加剤を普通コンクリートに添加した。
【００５５】
なお、表２中、
Ｃ：普通ポルトランドセメント（太平洋／住友大阪＝１／１）密度＝３．１６ｇ／ｍ3
細骨材Ｓ１：川砂（岐阜県揖斐川産）表乾密度＝２．６１ｇ／ｍ3
細骨材Ｓ２：砕砂（兵庫県家島産）表乾密度＝２．５５ｇ／ｍ3
細骨材Ｓ３：砕砂（東京都西多摩産）表乾密度＝２．６５ｇ／ｍ3
細骨材Ｓ４：山砂（千葉県君津産）表乾密度＝２．５９ｇ／ｍ3
粗骨材Ｇ１：砕石２０１０（高知県鳥形山産）最大寸法２０ｍｍ、表乾密度＝２．７０ｇ／ｍ3
粗骨材Ｇ２：砕石１００５（高知県鳥形山産）最大寸法２０ｍｍ、表乾密度＝２．７０ｇ／ｍ3
粗骨材Ｇ３：砕石（埼玉県飯能産）最大寸法２０ｍｍ、表乾密度＝２．６５ｇ／ｍ3
粗骨材Ｇ４：砕石４０２０（兵庫県西島産）最大寸法４０ｍｍ、表乾密度＝２．６３ｇ／ｍ3
粗骨材Ｇ５：砕石２００５（高知県鳥形山産）最大寸法２０ｍｍ、表乾密度＝２．７１ｇ／ｍ3
（なお、Ｇ１とＧ２とは粒度のみ異なるものである。また、ここでの最大寸法は、ＪＩＳ  Ａ  ５３０８基準に使用するコンクリートとしての最大寸法である。）
Ｗ：水（上水道水、密度１．００ｇ／ｃｍ3）
【００５６】
表２に示す通り、実施例１〜９における水硬性組成物用添加剤としてはＭ−１０００Ｖを、比較例１〜５における水硬性組成物用添加剤としてはＰ−＃７０を、比較例６〜１２における水硬性組成物用添加剤としてはＰ−１５Ｓを、それぞれ使用した。
【００５７】
【表２】
2019001688.tif 000005
【００５８】
なお、上記３種類の水硬性組成物用添加剤の正式名称、組成等は、次の通りである。
【００５９】
＜マイティ１０００Ｖ＞（Ｍ−１０００Ｖ）
リグニンスルホン酸化合物とポリカルボン酸エーテルとの複合体と、多糖誘導体として、ステアリルグリセリルエーテル基と３−スルホ−２−ヒドロキシプロピル基で置換されたヒドロキシエチルセルロース誘導体である多糖誘導体とを含有する添加剤（花王社製）。ＪＩＳ Ａ ６２０４によって測定評価された減水率は１５％である。なお、前記多糖誘導体については、以下（１）（２）のようにして合成したものである。
【００６０】
（１）攪拌機、温度計及び冷却管を備えた１０００ｍｌのガラス製セパラブル反応容器に、重量平均分子量約８０万、ヒドロキシルエチル基の置換度１．８のヒドロキシエチルセルロース（ＨＥＣ−ＱＰ４４００、ユニオンカーバイド社製）５０ｇ、８８％イソプロピルアルコール４００ｇ及び４８％水酸化ナトリウム水溶液３．５ｇを加えてスラリー液を調整し、窒素雰囲気下室温で３０分間攪拌した。これにステアリルグリシジルエーテル４．０ｇを加え、８０℃で７時間反応させて疎水化を行った。疎水化反応終了後、反応液を酢酸で中和し、反応生成物をろ別した。反応生成物を８０％アセトン５００ｇで２回、次いでアセトン５００ｇで２回洗浄し、減圧下７０℃で１昼夜乾燥し、疏水化されたヒドロキシルエチルセルロース誘導体４９．４ｇを得た。
【００６１】
（２）攪拌機、温度計及び冷却管を備えた５００ｍｌのガラス製セパラブル反応容器に、（１）で得られた疏水化されたヒドロキシエチルセルロース誘導体１０．０ｇ、イソプロピルアルコール８０．０ｇ及び４８％水酸化ナトリウム水溶液０．３３ｇを仕込んでスラリー液を調整し、窒素雰囲気下室温で３０分間攪拌した。反応液に３−クロロ−２−ヒドロキシプロパンスルホン酸ナトリウム６．４ｇ、４８％水酸化ナトリウム水溶液２．７ｇ及び水２０．０ｇからなる混合液を加え、５０℃で９時間スルホン化を行った。反応終了後、反応液を酢酸で中和し生成物をろ別した。生成物を８０％アセトン（水２０ｇ）５００ｇで３回、次いでアセトン５００ｇで２回洗浄後、減圧下７０℃で１昼夜乾燥し、ステアリルグリセリルエーテル基と３−スルホ−２−ヒドロキシプロピル基で置換されたヒドロキシエチルセルロース誘導体７．２ｇを得た。得られたヒドロキシエチルセルロース誘導体のステアリルグリセリルエーテル基の置換度は０．００８、３−スルホ−２−ヒドロキシプロピル基の置換度は０．１５であった。
【００６２】
＜マスターポリヒード１５Ｓ＞（Ｐ−１５Ｓ）
リグニンスルホン酸化合物とポリカルボン酸エーテルとの複合体である添加剤（ＢＡＳＦジャパン社製）。ＪＩＳ Ａ ６２０４によって測定評価された減水率は１５％である。
【００６３】
＜マスターポゾリスＮｏ．７０＞（Ｐ−＃７０）
ＡＥ減水剤である、リグニンスルホン酸化合物とポリオールとの複合体である添加剤（ＢＡＳＦジャパン社製）。ＪＩＳ Ａ ６２０４によって測定評価された減水率は１２％である。
【００６４】
また、表２の一部の実施例における「任意」とは、たとえば実施例１の「任意（８→１５）」は、目標スランプを「１５くらいを目安」にして調合設計・製造したものである。これに対して実施例４の「１５（８→１５）」は、目標スランプを「１５」にして調合設計・製造したものであり、いわば実施例１は、実施例４の予備実験としての位置付けといえる。実施例２と実施例５、実施例３と実施例６との関係も、それぞれ同様である。
【００６５】
実施例および比較例において作成したコンクリートの評価結果を、表３および４に示す。
【００６６】
【表３】
2019001688.tif 000006
【００６７】
【表４】
2019001688.tif 000007
【００６８】
なお、表３および４中、スランプについては、ＪＩＳ Ａ １１０１によって、スランプフローについては、ＪＩＳ Ａ １１５０によって、それぞれ測定評価を行ったものである。
【００６９】
また、試験結果については、ＪＩＳ  Ａ  ５３０８に従い、スランプについては、目標スランプが８〜１８ｃｍの場合は±２．５ｃｍ、目標スランプが２１ｃｍの場合には±１．５ｃｍを許容範囲とする。空気量については、±１．５％を許容範囲とする。
【００７０】
なお、荷卸し地点でのスランプとは、スランプの経時にともなう低下を勘案してＪＩＳ  Ａ  ５３０８で規定されているものであるが、本実施例（室内試験）のコンクリートにもＪＩＳ  Ａ  ５３０８を適用していることから、練混ぜ直後のスランプが荷卸し時点でのスランプを満たしていることはいうまでもない。
【００７１】
減水率が１５％である減水剤と、多糖誘導体とを含有する添加剤を用いて作製した実施例１〜９にかかるコンクリートは、普通コンクリートであるにもかかわらず、少ない添加量でブリーディングおよびスランプロスが少ない（スランプを長時間保持できる）ことがわかる。
【００７２】
これに対して、多糖誘導体を含有せず、ポリカルボン酸エーテルを構成要素として含まない従来の減水剤である添加剤を用いて作製した比較例１〜５にかかるコンクリートは、高いブリーディングが見られ、スランプロスも大きいことがわかる。
【００７３】
また、リグニンスルホン酸化合物とポリカルボン酸エーテルとの複合体を用いているが、多糖誘導体を用いていない添加剤を用いて作製した比較例６〜８にかかるコンクリートは、スランプロスは比較例１〜５よりは抑えられるものの、ブリーディングの改善はみられないことがわかる。比較例９〜１２においても、同様にブリーディングの改善はみられないことがわかる。なお、比較例１２のブリーディング値は低いように見受けられるものの、比較例１２は実施例９との比較である。すなわち、実施例９は、マイティ１０００Ｖを用いることによって、同じ単位水量・セメント量のまま、スランプを（許容誤差含）１５ｃｍから２１ｃｍに向上させることができ、さらに、ブリーディング値も半減できていることがわかる。
【００７４】
上記の結果から、減水率が１８％未満である減水剤と、多糖誘導体とを併用した水硬性組成物用添加剤を用いることによって、コストの比較的低い普通コンクリートにおいても、少ない単位セメント量のままブリーディングを抑制し、スランプロスを減少させることが可能となった。
【００７５】
さらに、上記普通コンクリートは、ＪＩＳ  Ａ  ５３０８で規定された普通コンクリートとしての粗骨材寸法とスランプと呼び強度との関係を全て満たすものである。